( 예 를 들 어 , 실시 예 1 에 따라서 ) 발효 반응 에 의해 제조 된 이소 부탄올 을 증류 에 의해 발효 브로스 로부터 분리 하 였 다 . 16 % 물 을 함유 하 는 이소 부탄올 을 1 대기압 에서 350 ℃ 로 가열 된 펠릿 화 된 SPA 촉매 를 함유 하 는 화학 반응기 를 통과 시켰 다 . 물 을 반응기 의 바닥 으로부터 빼내 고 , 이소부틸렌 을 99 % 전환 율 로 모았 다 . 이소부틸렌 기체 를 분자체 를 통과 시킴 으로써 건조 시킨 후 , 120 ℃ 내지 140 ℃ 및 주변 압력 에서 유지 된 앰버 리스트 ( 등록 상표 ) 35 ( Rohm and Haas ) 촉매 를 함유 하 는 두 번 째 반응기 로 투입 하 여 , 약 27 % 디 이소부틸렌 이성질체 및 약 70 % 의 트리 이소부틸렌 이성질체 의 혼합물 , 및 미량 의 보다 높 은 분자 중량 생성물 을 약 90 % 전환 율 을 수득 하 였 다 .